(57)【要約】１個またはそれより多くの熱硬化可能基と１個またはそれより多くの放射線硬化可能基とを含む熱硬化可能被覆で被覆された包装材料が開示されている。放射線硬化可能着色剤を含む第二層を有する包装材料もまた、開示されている。包装材料であって、（ａ）１個またはそれより多くの熱硬化可能基と１個またはそれより多くの放射線硬化可能基とを含む第一被覆；および（ｂ）放射線硬化可能着色剤を含む第二被覆を含む、包装材料もまた開示されている。【特許請求の範囲】
【請求項１】
包装材料であって、１個またはそれより多くの熱硬化可能基と、１個またはそれより多くの放射線硬化可能基とを含む被覆を含む、包装材料。
【請求項２】
前記熱硬化可能基が、ヒドロキシ基を含む、請求項１に記載の包装材料。
【請求項３】
前記熱硬化可能基が、イソシアネート基を含む、請求項１に記載の包装材料。
【請求項４】
前記第一被覆が、１個またはそれより多くのエチレン性不飽和部分と１個またはそれより多くのイソシアネート基とを有する少なくとも１種のイソシアネートを含む、請求項１に記載の包装材料。
【請求項５】
前記放射線硬化可能基が、（メタ）アクリレート官能性を含む、請求項１に記載の包装材料。
【請求項６】
包装材料であって、
（ａ）１個またはそれより多くの熱硬化可能基と１個またはそれより多くの放射線硬化可能基とを含む第一被覆；および
（ｂ）放射線硬化可能着色剤を含む第二被覆
を含む、包装材料。
【請求項７】
前記熱硬化可能基が、ヒドロキシ基を含む、請求項６に記載の包装材料。
【請求項８】
前記熱硬化可能基が、イソシアネート基を含む、請求項６に記載の包装材料。
【請求項９】
前記第一被覆が、１個またはそれより多くのエチレン性不飽和部分と１個またはそれより多くのイソシアネート基とを有する少なくとも１種のイソシアネートを含む、請求項６に記載の包装材料。
【請求項１０】
前記放射線硬化可能基が、（メタ）アクリレート官能性を含む、請求項６に記載の包装材料。
【請求項１１】
放射線硬化可能基の重量パーセントが、前記被覆の全固形分重量に基づいて、７以下である、請求項１に記載の包装材料。
【請求項１２】
放射線硬化可能基の重量パーセントが、前記第一被覆の全固形分重量に基づいて、７以下である、請求項６に記載の包装材料。
【請求項１３】
前記被覆が、さらに、コバルトオクトエートを含む、請求項１に記載の包装材料。
【請求項１４】
前記第一被覆が、さらに、コバルトオクトエートを含む、請求項６に記載の包装材料。
【請求項１５】
包装材料を被覆する方法であって、
（ａ）該包装材料に、請求項１に記載の被覆を塗布する工程；および
（ｂ）該被覆を硬化する工程
を包含する、方法。
【請求項１６】
さらに、
（ｃ）放射線硬化可能着色剤を含む第二被覆を塗布する工程；および
（ｄ）該第二被覆を硬化する工程
を包含する、請求項１５に記載の方法。
【請求項１７】
包装材料を被覆する方法であって、
（ａ）該包装材料に、１個またはそれより多くの熱硬化可能基と１個またはそれより多くの放射線硬化可能基とを含む被覆を塗布する工程；
（ｂ）該包装材料に、１種またはそれより多くの放射線硬化可能着色剤を含む被覆を塗布する工程
を包含し、ここで、工程（ａ）または工程（ｂ）のいずれかは、先に行われるが、工程（ｂ）が先に行われるとき、該熱硬化可能基と該放射線硬化可能基とを含む該被覆は、着色されていないか、または薄く着色されている、方法。
【請求項１８】
前記第一塗布層が、前記第二層の塗布前に、完全に硬化されている、請求項１７に記載の方法。
【発明の詳細な説明】
【技術分野】
【０００１】
（発明の分野）
本発明は、被覆された包装材料に関する。
【背景技術】
【０００２】
（背景情報）
典型的には、包装材料は、装飾および／または保護の目的のために、１層またはそれより多くの層を含むことが望ましい。例えば、包装材料は、しばしば、製品名、栄養情報、装飾絵柄などを含む。このような装飾は、例えば、インクを使用することにより、包装材料に施すことができる。しかしながら、包装材料にインクを付着させることは、問題となり得る。従って、包装材料へのインクの付着を改善することが望まれる。
【０００３】
包装材料はまた、しばしば、１層またはそれより多くの保護層（例えば、気体遮断特性を与える被覆層）を含む。包装材料として使用される多くのプラスチックは、気体透過性である傾向にある。従って、気体透過性への防御を包装材料に与えることも、しばしば、望ましい。
【発明の開示】
【課題を解決するための手段】
【０００４】
（発明の要旨）
本発明は、１個またはそれより多くの熱硬化可能基と１個またはそれより多くの放射線硬化可能基とを有する少なくとも１層の被覆層を含む包装材料に関する。エチレン性不飽和を含む放射線硬化可能部分は、酸素が二重結合に付加できるので、この包装材料に対する気体遮断物として、働き得る。本発明はまた、１個またはそれより多くの熱硬化可能基と１個またはそれより多くの放射線硬化可能基とを含む第一被覆および放射線硬化可能着色剤を含む第二被覆層を含む包装材料に関する。本発明者は、何らかの機構に束縛されることを望まないものの、これらの実施態様では、第一被覆における放射線硬化可能基と、放射線硬化可能着色剤を含む被覆との交差硬化（ｃｒｏｓｓ−ｃｕｒｉｎｇ）から、高められた付着性が得られると考えられる。
【０００５】
（発明の詳細な説明）
本発明は、１個またはそれより多くの熱硬化可能基と１個またはそれより多くの放射線硬化可能基とを含む熱硬化可能被覆を含む包装材料に関する。特定の非限定的な実施態様では、この被覆は、塗膜形成樹脂を含み、そこに、１個またはそれより多くの熱硬化可能基と１個またはそれより多くの放射線硬化可能基とが結合されている。他の非限定的な実施態様では、、熱硬化可能基および放射線硬化可能基は、同じ樹脂には結合されていない。この被覆における放射線硬化可能基の重量パーセントは、それを放射線硬化可能にするのに必要な量より少ない。この被覆は、本明細書中にて、時には、第一被覆と呼ばれている。
【０００６】
第一被覆は、一成分システム、すなわち、「１Ｋ」システムか、二成分システム、すなわち、「２Ｋ」システムかいずれかであり得る。１Ｋシステムについては、熱硬化可能基は、例えば、周囲温度または高温で、自己硬化可能であり得るか、または硬化剤の存在下にて、周囲温度または高温で、硬化できる。２Ｋシステムについては、硬化剤または複数の硬化剤（「硬化剤パック」）は、反応性熱硬化可能基（「樹脂パック」）とは別に保たれる；これらのパックは、塗布の直前に、混ぜ合わされる。この樹脂パックと硬化剤パックとの混合、および得られた混合物の基材への塗布に続いて、この基材は、次いで、必要に応じて、例えば、周囲温度または高温で、この硬化剤の熱硬化可能基による硬化を促進するために、処理され得る。
【０００７】
上で述べたように、特定の非限定的な実施態様では、熱硬化可能基および放射線硬化可能基は、同じ塗膜形成樹脂（これは、時には、本明細書中にて、「第一塗膜形成樹脂」と呼ばれている）上にある。本発明に従って、１個またはそれより多くの熱硬化可能官能基を有する任意の塗膜形成樹脂が使用できる。本発明の特定の実施態様によれば、この樹脂は、そこに放射線硬化可能基が結合されているように、改変されているかまたは改変できるかのいずれかである。本発明の他の実施態様によれば、熱硬化可能基は、１つの樹脂上にあり得、そして放射線硬化可能基は、別の樹脂上にあり得る。本明細書中で使用する場合、「熱硬化可能」との用語およびそれらの変型は、化学線によってではなく、周囲温度または高温で硬化または架橋できる被覆および／または基を意味する。熱硬化可能基を有する重合体の例には、ヒドロキシルまたはカルボン酸含有アクリル系共重合体、ヒドロキシルまたはカルボン酸含有ポリエステル重合体、イソシアネートまたはヒドロキシル含有ポリウレタン重合体、およびアミンまたはイソシアネート含有ポリ尿素が挙げられる。これらの重合体は、さらに、米国特許第５，９３９，４９１号、７欄、７行目〜８欄、２行目で記載されている；この特許だけでなく、そこで言及された特許の内容は、本明細書中で参考として援用されている。これらの樹脂のための硬化剤もまた、米国特許第５，９３９，４９１号の６欄、６〜６２行目で記載されている。硬化剤の組み合わせは、使用できる。イソシアネート基を含む樹脂、およびヒドロキシ基を含む硬化剤、あるいはヒドロキシ基を含む樹脂およびイソシアネート基を含む硬化剤は、特に適切である。
【０００８】
特定の非限定的な実施態様では、第一被覆は、第一塗膜形成樹脂に加えて、第二塗膜形成樹脂を含む。本発明によれば、第二塗膜形成樹脂として、１個またはそれより多くの熱硬化可能官能基を有する任意の塗膜形成樹脂が使用でき、これらには、上で述べたものが挙げられる。第一塗膜形成樹脂と第二塗膜形成樹脂とは、放射線硬化可能基が第一塗膜形成樹脂には存在しているが第二塗膜形成樹脂には存在していないことを除いて、同じであり得る。第一塗膜形成樹脂と第二塗膜形成樹脂とは、放射線硬化可能基の存在以外の様式で、異なり得る；例えば、その樹脂骨格は、同一であっても、または異なっていてもよく、そして／またはこれらの樹脂の各々にある熱硬化可能基は、同一であっても、または異なっていてもよい。適切な硬化剤は、塗膜形成樹脂上の熱硬化可能基に依存して、当業者により選択され得る。もし、塗膜形成樹脂の各々における熱硬化可能基が同一であるなら、１種の硬化剤が十分であり得るが、もし、塗膜形成樹脂の各々における熱硬化可能基が異なるなら、２種またはそれより多くの硬化剤が使用され得る。本発明に従って使用される硬化剤の数には、制限がない。同様に、本発明に従って使用される塗膜形成樹脂の数には、制限がない；１種または２種の塗膜形成樹脂の使用は、単に、特定の実施態様を反映する。
【０００９】
上で述べたように、特定の実施態様では、第一塗膜形成樹脂は、放射線硬化可能基を含有するか、または含有するように「改変」されている。他の実施態様では、熱硬化可能基および放射線硬化可能基は、異なる樹脂上にある。本明細書中で使用する場合、「放射線硬化可能基」との用語は、化学線（例えば、紫外線または電子線）に暴露すると、例えば、付加反応を介して、反応できる任意の官能基をいう。このような基の例には、アクリレート、メタクリレート、ビニルエーテル、エチレン性不飽和樹脂、マレイン酸不飽和ポリエステル、フマレート、チオール、アルケン、エポキシなどが挙げられるが、これらに限定されない。「（メタ）アクリレート」および類似の用語は、本明細書中にて、アクリレートおよびメタクリレートの両方をいうために用いられる。「改変された」および類似の用語は、樹脂への放射線硬化可能基の共有結合をいう。それゆえ、特定の非限定的な実施態様では、放射線硬化可能基は、樹脂に物理的に結合されているのに対して、他の非限定的な実施態様では、放射線硬化可能基および熱硬化可能基は、同じ樹脂には物理的に結合されていない。放射線硬化可能基が樹脂に共有結合されている実施態様では、結合は、放射線硬化可能基が放射線に暴露しても依然として反応性であるように、達成されることが理解される。
【００１０】
本発明の第一被覆は、重量パーセントで、その被覆を放射線硬化可能にするのに必要な量より少ない放射線硬化可能基を含む。第一被覆における放射線硬化可能基の適切な量は、当業者により、決定できる。特定の実施態様では、この樹脂における炭素−炭素二重結合の量は、７パーセント以下である；すなわち、固形分に基づいて、この被覆の全重量の７パーセント以下は、炭素−炭素二重結合である。
【００１１】
「二重硬化（ｄｕａｌ  ｃｕｒｅ）樹脂」（これは、熱硬化可能基および放射線硬化可能基の両方を含む）は、当該技術分野で公知であることが理解される。これらの樹脂は、名称が暗示するように、２種の異なる種類の硬化を受ける。１つの硬化機構は、例えば、硬化剤の使用および／または熱の適用を介した熱硬化である；第二の硬化機構は、化学線に暴露することによる。二重硬化の結果、２つの相互に貫通しているネットワークが形成され、一方は、熱硬化基に基づいており、そして他方は、放射線硬化可能基に基づいている。本発明に従って第一被覆で使用される放射線硬化可能基の重量パーセントは、第一被覆を二重硬化にするのに十分には高くない；第一被覆は、熱硬化可能であるにすぎない。それゆえ、もし、第一被覆が化学線に暴露されたとしても、硬化しない；被覆に関連して使用される「硬化」とは、加熱しても溶融に耐えるような成分間の反応をいう。それゆえ、第一被覆内の放射線硬化可能基間の反応（これは、化学線に暴露すると、孤立した地点で起こり得る）は、加熱しても被覆に対して溶融抵抗を与えるほどには十分ではない。むしろ、第一塗膜形成樹脂は、熱硬化可能基の架橋により、硬化する。
【００１２】
１個またはそれより多くの熱硬化可能基と１個またはそれより多くの放射線硬化可能基とを含む第一塗膜形成樹脂は、第一材料と第二材料とを反応させることにより、調製できる。第一材料は、少なくとも１個の放射線硬化可能基と少なくとも１個の非放射線硬化可能基（これは、第二材料と反応できる）とを含有し得る。第二材料は、第一材料の非放射線硬化可能基と反応できる少なくとも１個の官能基を含有し得る。非限定的な１実施態様には、ヒドロキシ官能性アクリレートとポリイソシアネートとの反応が挙げられ、その結果、同じ分子にイソシアネート官能基とアクリレート官能基とを含む樹脂が得られる。アクリレート官能性イソシアネートはまた、Ｂａｙｅｒから、ＲＯＳＫＶＤＡＬ系列で市販されている。あるいは、熱硬化可能基を含む樹脂と放射線硬化可能基を含む樹脂とが共に混合され得る。
【００１３】
本発明の特定の非限定的な実施態様では、第一塗膜形成樹脂は、１個またはそれより多くのエチレン性不飽和部分および１個またはそれより多くのイソシアネート（「ＮＣＯ」）基を有する少なくとも１種のイソシアネートを含む。これらのＮＣＯ基は、遊離であってもよく、またはブロックされてもよい。これらの実施態様では、第一塗膜形成樹脂は、典型的には、第一または樹脂パック中にあり、そしてイソシアネートのための硬化剤は、典型的には、硬化剤パック中にあり、２つのパックは、塗布の直前に混合される。エチレン性不飽和イソシアネートの例には、（メタ）アクリルオキシイソシアネートが挙げられる。他の非限定的な実施態様では、この樹脂は、ヒドロキシ基および放射線硬化可能基を含み、この被覆は、イソシアネートを含む。他の実施態様では、２種の成分は、ポリエポキシドおよびカルボン酸アクリレート；無水物およびヒドロキシアクリレート；またはアミノプラストおよびヒドロキシアクリレートを含み得る。
【００１４】
第一被覆は、上記の１種またはそれより多くの塗膜形成樹脂に加えて、さらに、顔料、賦形剤、レオロジー調節剤、界面活性剤、光安定剤、触媒、酸素捕獲剤、酸素捕獲促進剤、および当業者に公知の他の添加剤を含有でき、これらは、特定の最終用途の性能特性を達成するために、使用される。追加樹脂材料（例えば、架橋剤、および上記塗膜形成樹脂とは異なる塗膜形成樹脂）もまた、存在し得る。溶媒および希釈剤もまた、使用され得る。塗膜形成樹脂は、一般に、第一被覆の５〜９５重量パーセント、例えば、２５〜６０重量パーセントを構成する。硬化剤は、もし使用するなら、典型的には、第一被覆の５〜９５重量パーセント、例えば、２５〜７５重量パーセントを構成する。第一被覆の他の成分は、もし使用するなら、典型的には、第一被覆の５０重量パーセントまでの量で、存在している。これらの重量パーセントの全ては、この被覆の全固形分重量の固形分重量パーセントである。
【００１５】
本発明は、さらに、１個またはそれより多くの熱硬化可能基と１個またはそれより多くの放射線硬化可能基とを含む第一被覆および放射線硬化可能着色剤を含む第二被覆を含む包装材料に関する。本明細書中で使用する場合、「放射線硬化可能着色剤」との用語および類似の用語は、化学線により硬化できる任意の色付与化合物（例えば、ＵＶ硬化可能インクなど）をいう。「着色剤」には、例えば、インク、染料および／または顔料などを挙げることができる。このような製品は、例えば、Ｓｕｎ  Ｃｈｅｍｉｃａｌ  Ｃｏｒｐｏｒａｔｉｏｎ（Ｆｏｒｔ  Ｌｅｅ，Ｎｅｗ  Ｊｅｒｓｅｙ）から市販されている。化学線としては、使用する開始剤に依存して、紫外線、電子線または可視光硬化が挙げられるが、これらに限定されない。
【００１６】
第二被覆はまた、他の添加剤、例えば、１種またはそれより多くの開始剤（例えば、光開始剤）、分散剤、分散ビヒクル、促進剤および他の標準的な添加剤を含み得る。
【００１７】
本発明は、さらに、上記包装材料を被覆する方法に関する。本明細書中で記述した被覆だけでなく、当該技術分野で公知の他の被覆は、この包装材料の少なくとも一部に塗布でき、そして包装材料に直接塗布できるか、あるいは既存の被覆層の少なくとも一部に塗布できる。特定の実施態様は、一般に、包装材料に第一被覆を塗布する工程を包含する。第一被覆は、上記のように、その被覆を放射線硬化可能にするのに必要な量より少ない重量パーセントで、熱硬化可能基および放射線硬化可能基の両方を含む。この被覆は、当業者に公知の手段により、調合され、混合され、そして当業者に公知の任意の様式（例えば、噴霧塗装、ロール塗装、はけ塗り、浸し塗り、注型／スピン塗装、電着塗装、流し塗りなど）によって、基材に塗布できる。第一被覆の塗布に続いて、基材は、熱硬化にかけられる。熱硬化は、周囲温度または高温で、起こり得る。熱硬化は、熱硬化可能基の大部分が硬化剤と反応するように、引き起こされる。熱硬化可能基の大部分が反応するものの、当該技術分野では、熱硬化可能基の一部は、硬化条件に晒しても、完全には硬化しないかもしれないが、長時間にわたって、ゆっくりと反応し続け得る（すなわち、「後硬化」）ことが認められている；さらに、これらの基の１００％が反応を受けることは起こりそうにないことが認められている。従って、本明細書中で使用する場合、「完全に硬化した」との用語は、これらの基の１００％が硬化したという意味ではなく、むしろ、上記のように、大部分が硬化したという意味である。
【００１８】
特定の非限定的な実施態様では、熱硬化工程の完結に続いて、放射線硬化可能着色剤を含む第二被覆は、第一被覆と少なくとも部分的に接触するように、包装材料と塗布される。第二被覆は、上記のとおりであり、また、任意の適切な手段を使用して、塗布できる。特定の非限定的な実施態様では、所定のパターンまたはデザインで、第二被覆を塗布することが望ましい。第二被覆の塗布に続いて、この包装材料は、放射線硬化可能着色剤の硬化を引き起こすのに十分な時間にわたって、化学線に曝される。当業者は、選択された着色剤に依存して、硬化を引き起こすのに適切な線量、放射束密度、化学線源などを決定できる。
【００１９】
第二被覆の放射線硬化可能着色剤の硬化を引き起こしている間、化学線への暴露はまた、第一被覆における放射線硬化可能基を第二被覆における放射線硬化可能基と反応させ、そしてそれと結合させる。第一被覆と第二被覆との間の被覆間付着は、これらの層の各々にある放射線硬化可能基のこの交差硬化から生じると考えられる。第一被覆にある放射線硬化可能基が熱硬化可能基と同じ樹脂に物理的に結合する実施態様では、被覆間付着は、より大きいと考えられる；交差硬化した放射線基は、硬化した第一被覆に物理的に結合され、従って、例えば、放射線硬化可能基が単に熱硬化可能樹脂と混合した場合より、耐久性が高いと考えられる。特定の実施態様では、第一被覆にある放射線硬化可能基の全部ではなく一部が第二被覆と反応して交差硬化し得るのに対して、他のものは、未反応のまま残り得ることが理解される。これらの実施態様では、改善された付着性および気体遮断の両方が認められ得る。
【００２０】
第一被覆は、堆積されて硬化され得、そして第二被覆は、堆積されて硬化され得るか、あるいは、第二被覆は、未硬化または部分的に硬化した第一被覆の上に堆積され得、これらの２層は、化学線に続いて熱硬化、または熱硬化に続いて化学線のいずれかで、同時または順次に硬化され得る。特定の非限定的な実施態様では、第二被覆が先に堆積され得、そして未硬化または部分的に硬化した第二被覆の少なくとも一部の上に、放射線硬化可能部分を有する熱硬化可能層が堆積され得る。次いで、これらの２層は、化学線硬化に続いて熱硬化、または熱硬化に続いて化学線硬化のいずれかで、同時または順次に硬化され得る。これらの実施態様では、熱硬化可能層は、着色されていないか、または薄く着色されているか、いずれかである。「薄く着色されている」および類似の用語とは、化学線が依然として透過できる着色系をいう；このような系は、例えば、比較的に色が薄い顔料を含有してもよく、または比較的に低濃度の顔料を含有してもよい。被覆塗布および硬化の順序とは関係なく、熱硬化可能層は、特定の実施態様で反応した熱硬化可能基の大部分を有する。
【００２１】
本発明の複数層被覆系は、種々の基材に塗布でき、そして種々の用途で使用できる。「包装材料」および類似の用語とは、包装を行うのに適切な任意の材料をいい、これらには、マイラー、金属箔、ストレッチラップ、セロハン、金属、ガラス、および気体透過性を有する重合体が挙げられるが、これらに限定されず、これらの重合体には、ポリエステル、ポリオレフィン、ポリアミド、セルロース系重合体、ポリスチレン、ポリアクリル系重合体、ポリカーボネート、ポリエチレンテレフタレート、ポリ（エチレンナフタレート）およびそれらのいずれかの組み合わせが挙げられるが、これらに限定されない。
【００２２】
特に明記しない限り、本明細書中で使用される場合、全ての数値（例えば、値、範囲、量または百分率を表わすもの）は、明示されていなくても、あたかも「約」との言葉が前にあるかのように読み取られ得る。本明細書中で列挙した全ての数値範囲は、その中に包含される全ての部分的な範囲を含むことが意図される。複数形は単数形を含み、単数形は複数形を含む。また、本明細書中で使用する場合、「重合体」との用語は、プレポリマー、オリゴマー、ならびにホモ重合体および共重合体の両方をいうことが意味される；「ポリ」との接頭辞は、２個以上をいう。
【実施例】
【００２３】
以下の実施例は、本発明を説明することが意図され、本発明を限定するとは決して解釈すべきではない。
【００２４】
（実施例１）
（透明被覆：ポリオールパッケージ）
【００２５】
【表１】
2008515739.tif 000002
（実施例２）
（高固形分透明被覆：ポリオールパッケージ）
【００２６】
【表２】
2008515739.tif 000003
（実施例３）
これらのポリオール被覆のいずれかは、熱硬化可能基および放射線硬化可能基の両方を含む樹脂（例えば、２０１６部のＤＥＳＭＯＤＵＲ  Ｎ  ３３００（Ｂａｙｅｒ  Ｃｏｒｐｏｒａｔｉｏｎから市販されているポリイソシアネート架橋剤）と１０６．１部のヒドロキシエチルアクリレートとの付加物；固形ＮＣＯ当量重量＝１９２；メチルイソブチルケトン中にて、６０％の固形分まで薄められた）と混合され得る。この混合物は、適切なドローバーまたはワイヤ巻き付けバーを使用して、包装材料（例えば、アルミ缶ストック）に塗布され得る。これらの被覆は、実験室対流式オーブンにて、２００°Ｆで、１０分間にわたって、約０．５ミルの乾燥膜厚まで、硬化できる。もし望ましいなら、包装材料に塗布する前に、１００〜１０００ｐｐｍのコバルト（Ｃｏ＋＋として）の量で、これらの被覆のいずれかには、コバルトオクトエート（ｃｏｂａｌｔ  ｏｃｔｏａｔｅ）を加えることができる。次いで、適切な手段（例えば、適切なドローバーまたはワイヤ巻き付けバー）を使用して、第一被覆を部分的または完全に覆うように、放射線硬化可能着色剤（例えば、ＥＪ−８１−５０５Ｋ、ＰＰＧ  Ｉｎｄｕｓｔｒｉｅｓ，Ｉｎｃ．から市販されている青色ＵＶ硬化型インク）を含む装飾層が塗布され得る。塗布は、例えば、所定のデザインまたはパターンに従って、なされ得る。次いで、このインクは、適切な線量（例えば、１００〜２０００ミリジュール／ｃｍ２）で、硬化され得る。第一被覆とインクとの良好な付着が予想される。
【００２７】
本発明の特定の実施態様は、例示の目的のために、上で記述されているものの、添付の請求の範囲で規定される本発明から逸脱することなく、本発明の詳細の多数のバリエーションが行われ得ることは、当業者に明らかとなる。
【国際調査報告】
2008515739.tif 000004
2008515739.tif 000005
2008515739.tif 000006